(57)【要約】【課題】反射防止層を用いて装飾を施すことにより、透光性を損なうことなく、パターンを浮かび上がらせることのできる新たなタイプの装飾付き透光部材を提供すること。【解決手段】装飾付き透光部材１において、透光性基材１０の被装飾面１５上には、少なくとも一方に反射防止膜が形成された第１透光領域１１と第２透光領域１２とが隣接して形成されている。第１透光領域１１および第２透光領域１２は、所定の可視域において、被装飾面１５の透過光をみたときに領域間の境界を視認不能とする高レベルの透過率を備えている。また、第１透光領域１１と第２透光領域１２とは、特定の波長域において、被装飾面１５の反射光をみたとき領域間の境界を視認可能とする反射率差を備えている。【選択図】図１
2009160062.tif 000002
【特許請求の範囲】
【請求項１】
透光性基材の被装飾面上に、少なくとも一方に反射防止膜が形成された第１透光領域と第２透光領域とが隣接して形成され、
前記第１透光領域および前記第２透光領域は、所定の可視域において、前記被装飾面の透過光をみたときに前記第１透光領域と前記第２透光領域との境界を視認不能とする高レベルの透過率を備え、
前記第１透光領域と前記第２透光領域とは、前記所定の可視域のうち、特定の波長域において、前記被装飾面の反射光をみたとき前記第１透光領域と前記第２透光領域との境界を視認可能とする反射率差を備えていることを特徴とする装飾付き透光部材。
【請求項２】
前記第１透光領域および前記第２透光領域はいずれも、前記所定の可視域における透過率が９９％以上であることを特徴とする請求項１に記載の装飾付き透光部材。
【請求項３】
前記第１透光領域と前記第２透光領域とは、前記所定の可視域のうち、特定の波長域において、前記被装飾面に対して第１角度をなす方向からの反射光をみたとき前記第１透光領域と前記第２透光領域との境界の視認が不能で、前記被装飾面に対して第１角度と異なる第２角度をなす方向からの反射光をみたとき前記第１透光領域と前記第２透光領域との境界を視認可能とする反射率差を備えていることを特徴とする請求項１または２に記載の装飾付き透光部材。
【請求項４】
前記第１透光領域および前記第２透光領域のうち、第１透光領域のみに前記反射防止膜が形成されていることを特徴とする請求項１乃至３の何れか一項に記載の装飾付き透光部材。
【請求項５】
前記反射防止膜として、
前記第１透光領域に、１層乃至複数層の第１透光性薄膜と、１層乃至複数層の第２透光性薄膜とが積層された第１反射防止膜が形成され、
前記第２透光領域には、前記第１透光性薄膜および前記第２透光性薄膜のうち、一方の透光性薄膜のみからなる第２反射防止膜が形成されていることを特徴とする請求項１乃至３の何れか一項に記載の装飾付き透光部材。
【請求項６】
前記一方の透光性薄膜は、前記第１透光性薄膜および前記第２透光性薄膜のうち、下層側に形成された透光性薄膜であることを特徴とする請求項５に記載の装飾付き透光部材。
【請求項７】
前記反射防止膜として、
前記第１透光領域に第１反射防止膜が形成され、
前記第２透光領域には前記第１反射防止膜とは異なる第２反射防止膜が形成されていることを特徴とする請求項１乃至３の何れか一項に記載の装飾付き透光部材。
【請求項８】
前記反射防止膜は、可視域における屈折率が相違する透光性薄膜が複数積層された多層膜であることを特徴とする請求項１乃至７の何れか一項に記載の装飾付き透光部材。
【請求項９】
前記反射防止膜は、前記被装飾面に所定のパターンを有するマスクを重ねた状態で透光性薄膜をスパッタ成膜した後、当該マスクを除去して前記被装飾面上の所定位置に前記透光性薄膜を残すリフトオフ法または／およびマスクスパッタ法により形成されてなることを特徴とする請求項１乃至８の何れか一項に記載の装飾付き透光部材。
【発明の詳細な説明】
【技術分野】
【０００１】
本発明は、透光性基材の表面に反射防止膜が形成されている装飾付き透光部材に関するものである。
【背景技術】
【０００２】
透光性基材に対して各種コーティング層を施して、装飾性を高める技術が各種提案されている（特許文献１〜４参照）。
【特許文献１】特開２００１−１３７０１９号公報
【特許文献２】特開平０５−１９３９９２号公報
【特許文献３】特開２００６−２０３５２０号公報
【特許文献４】特開２００７−１０７９４０号公報
【発明の開示】
【発明が解決しようとする課題】
【０００３】
しかしながら、従来技術による装飾では、コーティングを施した場合に透光性が大きく低下するものであるため、用途が限られているという問題点がある。
【０００４】
かかる問題点に鑑みて、本発明の課題は、反射防止層を用いて装飾を施すことにより、透光性を損なうことなく、パターンを浮かび上がらせることのできる新たなタイプの装飾付き透光部材を提供することにある。
【課題を解決するための手段】
【０００５】
上記課題を解決するために、本発明に係る装飾付き透光部材では、透光性基材の被装飾面上に、少なくとも一方に反射防止膜が形成された第１透光領域と第２透光領域とが隣接して形成され、前記第１透光領域および前記第２透光領域は、所定の可視域において、前記被装飾面の透過光をみたときに前記第１透光領域と前記第２透光領域との境界を視認不能とする高レベルの透過率を備え、前記第１透光領域と前記第２透光領域とは、前記所定の可視域のうち、所定の波長域において、前記被装飾面の反射光をみたとき前記第１透光領域と前記第２透光領域との境界を視認可能とする反射率差を備えていることを特徴とする。
【０００６】
本発明に係る装飾付き透光部材では、第１透光領域および第２透光領域はいずれも、可視域（概ね３８０ｎｍ〜７００ｎｍの波長域）のうち、所定の可視域において、透過率が高いため、被装飾面の透過光をみたときには、第１透光領域と第２透光領域との境界が視認できず、２つの領域が存在するようには見えない。これに対して、第１透光領域および第２透光領域は、反射率のレベルはもともと低いため、反射防止膜の特定の波長域の反射率がわずかに相違しているだけでも、特定の波長域の反射率に大きな差が発生することになるので、被装飾面の反射光をみたときには、第１透光領域と第２透光領域との境界が視認でき、特定の波長域に対応する形態、例えば一方の領域が色付きの状態で２つの領域の存在が見えることになる。それ故、透過光および反射光の双方が共存する環境下で被装飾面を見ると、装飾付き透過部材を透過してその裏側に存在する模様や画像を視認できる一方、第１透光領域および第２透光領域により形成された模様が薄く見える装飾や、環境光や角度によって第１透光領域および第２透光領域が見える状態と見えない状態とに切り換わる装飾を実現することができる。
【０００７】
本発明において、前記第１透光領域および前記第２透光領域はいずれも、前記所定の可視域における透過率が９９％以上であることが好ましい。このように構成すると、透過率が高いため、透過光では第１透光領域と第２透光領域との境界が一切、視認できず、２つの領域が存在するようには全く見えない。
【０００８】
本発明において、前記被装飾面に対して第１角度をなす方向からの反射光をみたときに前記第１透光領域と前記第２透光領域との境界が視認不能で、前記第１角度と異なる第２角度をなす方向からの反射光をみたとき前記第１透光領域と前記第２透光領域との境界を視認可能とする反射率差を備えるように構成することもできる。このように構成すると、被装飾面に対して第１方向からみたとき、第１透光領域と第２透光領域との境界が視認不能であるため、これらの領域の存在が邪魔にならず、装飾付き透過部材を透過してその裏側に存在する模様や画像を明瞭に視認することができる。これに対して、第２方向から見れば、第１透光領域と第２透光領域の境界が視認でき、優れた意匠性を発揮する。
【０００９】
本発明においては、前記第１透光領域および前記第２透光領域のうち、第１透光領域のみに反射防止膜が形成されている構成を採用することができる。
【００１０】
本発明においては、前記第１透光領域および前記第２透光領域の双方に反射防止膜が形成されている構成を採用することもできる。
【００１１】
この場合、前記反射防止膜として、前記第１透光領域には、１層乃至複数層の第１透光性薄膜と、１層乃至複数層の第２透光性薄膜とが積層された第１反射防止膜が形成され、前記第２透光領域には、前記第１透光性薄膜および前記第２透光性薄膜のうち、一方の透光性薄膜を備えた第２反射防止膜が形成されている構成を採用することができる。
【００１２】
この場合、第２反射防止膜を構成する前記一方の透光性薄膜は、前記第１透光性薄膜および前記第２透光性薄膜のうち、下層側に形成された透光性薄膜であることが好ましい。
【００１３】
また、本発明では、前記反射防止膜として、前記第１透光領域に第１反射防止膜が形成され、前記第２透光領域には、前記第１反射防止膜とは異なる第２反射防止膜が形成されている構成を採用してもよい。
【００１４】
本発明において、前記反射防止膜は、可視域における屈折率が相違する透光性薄膜が複数積層された多層膜であることが好ましい。
【００１５】
この場合、前記反射防止膜には、可視域における屈折率が相違するシリコン化合物、例えば、シリコン酸化膜、シリコン窒酸化膜、シリコン酸窒化膜、シリコン窒化膜層などが複数積層された多層膜からなることが好ましい。かかるシリコン系化合物層は、酸化チタン層や酸化ニオブ層に比して、強度が強く、傷や磨耗が発生しにくい。また、反応性スパッタ法で各層を形成する際、ターゲットをシリコンとしたまま、反応ガスの種類を切り替えるだけで、屈折率が異なる膜を積層した多層膜を形成することができ、生産性を向上することができる。
【００１６】
本発明において、前記反射防止膜は、前記被装飾面に所定のパターンを有するマスクを重ねた状態で透光性薄膜をスパッタ成膜した後、当該マスクを除去して前記被装飾面上の所定位置に前記透光性薄膜を残すリフトオフ法または／およびマスクスパッタ法により形成されてなることが好ましい。スパッタ法によれば、蒸着法に比して層の密着性を高めることができる。
【発明の効果】
【００１７】
本発明に係る装飾付き透光部材では、第１透光領域および第２透光領域はいずれも、可視域（概ね３８０ｎｍ〜７００ｎｍの波長域）のうち、所定の可視域において透過率が高いため、第１透光領域と第２透光領域とで反射率が多少、相違していても、被装飾面の透過光をみたときには、第１透光領域と第２透光領域との境界が視認できず、２つの領域が存在するようには見えない。これに対して、第１透光領域および第２透光領域は、反射率のレベルはもともと低いため、反射防止膜の特定の波長域の反射率にわずかな差があるだけでも、被装飾面の反射光をみたときには、第１透光領域と第２透光領域との境界が視認でき、特定の波長域に対応する形態、例えば一方の領域が色付きの状態で２つの領域の存在が見えることになる。
【発明を実施するための最良の形態】
【００１８】
以下に、図面を参照して、本発明を適用した装飾付き透光部材について説明する。なお、窒化シリコンは通常、ＳｉＮxとして表され、酸化シリコンは通常、ＳｉＯxとして表されるが、以下、窒化シリコンについてはＳｉ3Ｎ4（可視域での屈折率＝約２．０）と表し、酸化シリコンについてはＳｉＯ２（可視域での屈折率＝約１．４６）と表す。
【００１９】
［装飾付き透光部材の構成］
図１（ａ）、（ｂ）は各々、本発明を適用した装飾付き透光部材の側面図、およびその被装飾面の構成を示す平面図である。
【００２０】
図１（ａ）、（ｂ）に示す装飾付き透光部材１は、ガラス基板などの平板状の透光性基材１０において同一の被装飾面１５に第１透光領域１１および第２透光領域１２が隣接して形成されており、本形態においては、第１透光領域１１からなる下地に第２透光領域１２が所定のパターン形状に形成されている。なお、第１透光領域１１および第２透光領域１２の平面形状は、図１（ｂ）に示す形態に限らず、第２透光領域１２からなる下地に第１透光領域１１が所定のパターン形状に形成されている構成や、第１透光領域１１および第２透光領域１２のいずれもが所定のパターン形状に形成されている構成を採用してもよい。また、透光性基材１０については、ガラス基板の他、プラスチック基板などを用いることもできる。
【００２１】
かかる装飾付き透光部材１において、本形態では、第１透光領域１１および第２透光領域１２のうち、少なくとも一方には、光学干渉を利用した反射防止膜が形成されており、図１（ａ）に矢印Ｌ１、Ｌ２で示すように、第１透光領域１１および第２透光領域１２はいずれも、可視域（概ね３８０ｎｍ〜７００ｎｍの波長域）のうち、所定の可視域における透過率が高レベルである。また、図１（ａ）に矢印Ｌ１１、Ｌ１２で示すように、第１透光領域１１と第２透光領域１２とは、所定の可視域のうち、特定の波長域の反射率が相違しているが、反射率差が小さいので、被装飾面１５の透過光をみたとき、第１透光領域１１と第２透光領域１２との境界を視認できず、被装飾面１５に２つの領域（第１透光領域１１および第２透光領域１２）が存在しているようには見えない。これに対して、反射率のレベルはもともと低いため、特定波長域の反射率に大きな差が発生することになるので、被装飾面１５の反射光をみたときには、第１透光領域１１と第２透光領域１２との境界が視認される。それ故、本形態の装飾付き透光部材１を各種アクセサリーや携帯電話機の表示部に覆うカバーに用いれば、透過光および反射光の双方が共存する環境下で被装飾面１５を見たとき、装飾付き透過部材１を透過してその裏側に存在する模様や画像を視認できる一方、第１透光領域１１および第２透光領域１２により形成された模様が薄く見える意匠性や、環境光や角度によって第１透光領域１１および第２透光領域１２が見える状態と見えない状態とに切り換わる意匠性を付与することができる。
【００２２】
［第１透光領域１１と第２透光領域１２の構成例］
図２〜図５は各々、本発明を適用した装飾付き透光部材１の第１透光領域１１と第２透光領域１２の構成例、およびその製造方法を示す説明図である。
【００２３】
本発明を適用した装飾付き透光部材１においては、図２（ｃ）に示す第１形態のように、第１透光領域１１および第２透光領域１２のうち、第１透光領域１１のみに、１層乃至複数層の透光性薄膜４０からなる反射防止膜５０が形成され、第２透光領域１２に反射防止膜５０が形成されていない構成を採用することができる。また、本発明を適用した装飾付き透光部材１においては、図３（ｄ）、図４（ｄ）および図５（ｆ）を参照して後述する第２形態、第３形態、第４形態のように、第１透光領域１１および第２透光領域１２の各々に第１反射防止膜５１および第２反射防止膜５２が形成されている構成を採用することもできる。
【００２４】
本形態において、図２（ｃ）に示す第１形態の装飾付き透光部材１を製造するには、まず、図２（ａ）に示すように、透光性基材１０の被装飾面１５に所定形状の開孔部を備えたマスク３０を配置した後、図２（ｂ）に示すように、１層乃至複数層の透光性薄膜４０からなる反射防止膜５０をスパッタ法により形成し、しかる後に、マスク３０を除去する。その結果、マスク３０上に形成された反射防止膜５０が除去されるので、図２（ｃ）に示すように、第１透光領域１１に反射防止膜５０が形成され、第２透光領域１２に反射防止膜５０が形成されていない構成を実現することができる。なお、マスク３０は、リフトオフ法の場合、フォトリソグラフィ技術を用いて被装飾面１５に形成されたレジストマスクやメタルマスクであり、マスクスパッタ法の場合、被装飾面１５に重ねて配置されたマスク部材である。
【００２５】
図３（ｄ）に示す第２形態の装飾付き透光部材１では、第１透光領域１１に、１層乃至複数層の第１透光性薄膜４１と、１層乃至複数層の第２透光性薄膜４２とが積層されており、第１透光性薄膜４１と第２透光性薄膜４２とは一体の第１反射防止膜５１として機能する。また、第２透光領域１２には、第１透光性薄膜４１および第２透光性薄膜４２のうち、上層側の第２透光性薄膜４２のみからなる第２反射防止膜５２が形成されている。
【００２６】
かかる第２形態の装飾付き透光部材１を製造するには、まず、図３（ａ）に示すように、透光性基材１０の被装飾面１５に所定形状の開孔部を備えたマスク３０を配置した後、図３（ｂ）に示すように、１層乃至複数層の透光性薄膜４０をスパッタ法により形成し、しかる後に、マスク３０を除去する。その結果、マスク３０上に形成された第１透光性薄膜４１が除去されるので、図３（ｃ）に示すように、第１透光領域１１に第１透光性薄膜４１が形成され、第２透光領域１２に第１透光性薄膜４１が形成されていない構成となる。次に、第１透光領域１１および第２透光領域１２の双方に１層乃至複数層の第２透光性薄膜４２をスパッタ法により形成する。その結果、図３（ｄ）に示すように、第１透光領域１１には第１透光性薄膜４１と第２透光性薄膜４２とが積層された第１反射防止膜５１が形成され、第２透光領域１２には上層側の第２透光性薄膜４２のみからなる第２反射防止膜５２が形成されることになる。なお、本形態でも、リフトオフ法やマスクスパッタ法を用いることができる。
【００２７】
図４（ｄ）に示す第３形態の装飾付き透光部材１では、第１透光領域１１に、１層乃至複数層の第１透光性薄膜４１と、１層乃至複数層の第２透光性薄膜４２とが積層されており、第１透光性薄膜４１と第２透光性薄膜４２とは一体の第１反射防止膜５１として機能する。また、第２透光領域１２には、第１透光性薄膜４１および第２透光性薄膜４２のうち、下層側の第１透光性薄膜４１のみからなる第２反射防止膜５２が形成されている。
【００２８】
かかる第３形態の装飾付き透光部材１を製造するには、まず、図４（ａ）に示すように、第１透光領域１１および第２透光領域１２の双方に１層乃至複数層の第１透光性薄膜４１をスパッタ法により形成する。次に、図４（ｂ）に示すように、第１透光性薄膜４１の表面に所定形状の開孔部を備えたマスク３０を配置した後、図４（ｃ）に示すように、１層乃至複数層の第２透光性薄膜４２をスパッタ法により形成し、しかる後に、マスク３０を除去する。その結果、マスク３０上に形成された第２透光性薄膜４２が除去されるので、図４（ｄ）に示すように、第１透光領域１１には、第１透光性薄膜４１と第２透光性薄膜４２とが積層された第１反射防止膜５１が形成され、第２透光領域１２には、下層側の第１透光性薄膜４１のみからなる第２反射防止膜５２が形成されることになる。
【００２９】
このように構成すると、第１透光領域１１と第２透光領域１２とでは、下層側の第１透光性薄膜４１が共通であり、かかる第１透光性薄膜４１については、平坦な被装飾面１５に成膜すればよい。このため、上層側の透光性薄膜４０を共通にした第２形態と違って、第１透光領域１１と第２透光領域１２との境界領域に、共通の第１透光性薄膜４１の段差が発生せず、共通の透光性薄膜４０の膜厚精度が高いという利点がある。なお、本形態でも、リフトオフ法やマスクスパッタ法を用いることができる。
【００３０】
図５（ｆ）に示す第４形態の装飾付き透光部材１では、第１透光領域１１に第１反射防止膜５１が形成され、第２透光領域１２には、この第１反射防止膜５１とは異なる第２反射防止膜５２が形成されている。
【００３１】
かかる第４形態の装飾付き透光部材１を製造するには、まず、図５（ａ）に示すように、透光性基材１０の被装飾面１５に所定形状の開孔部を備えた第１マスク３１を配置した後、図５（ｂ）に示すように、１層乃至複数層の透光性薄膜４１からなる第１反射防止膜５１をスパッタ法により形成し、しかる後に、第１マスク３１を除去する。その結果、第１マスク３１上に形成された第１反射防止膜５１が除去されるので、図５（ｃ）に示すように、第１透光領域１１に反射防止膜５１が形成され、第２透光領域１２に反射防止膜５１が形成されていない構成となる。次に、図５（ｄ）に示すように、第１反射防止膜５１に、第１マスク３１とは反転したパターンで開孔部を備えた第２マスク３２を配置した後、図５（ｅ）に示すように、１層乃至複数層の透光性薄膜４２からなる第２反射防止膜５２をスパッタ法により形成し、しかる後に、第２マスク３２を除去する。その結果、第２マスク３２上に形成された第２反射防止膜５２が除去されるので、図５（ｆ）に示すように、第２透光領域１２に第２反射防止膜５２が形成され、第１透光領域１１に第２反射防止膜５２が形成されていない構成となる。それ故、第１透光領域１１に第１反射防止膜５１が形成され、第２透光領域１２には、この第１反射防止膜５１とは異なる第２反射防止膜５２が形成されている構成となる。なお、本形態でも、リフトオフ法やマスクスパッタ法を用いることができる。
【００３２】
［実施例１］
図６（ａ）、（ｂ）、（ｃ）は各々、本発明の実施例１に係る装飾付き透光部材１に形成した透光領域の可視域における反射率を示すグラフ、当該装飾付き透光部材の各透光領域から出射される光（透過光および反射光）の色度を示す説明図、および反射防止膜５０の膜構成を示す説明図である。なお、図６（ａ）は、装飾付き透光部材１の被装飾面１５を垂直方向から斜めに１０°傾いた方向の反射率であり、Ｐ偏光の光の値とＳ偏光の光の値との平均値である。また、図６（ａ）、および後述する説明で参照する図面において、第１透光領域１１の反射特性には「１１」と付し、第２透光領域１２の反射特性には「１２」と付してある。また、図６（ｂ）に示す色度は、ＣＩＥ標準表色系に用いられているＸＹＺ表色系におけるＸ値およびＹ値である。
【００３３】
本例の装飾付き透光部材１は、図１および図４を参照して説明したように、第１透光領域１１に、１層乃至複数層の第１透光性薄膜４１と、１層乃至複数層の第２透光性薄膜４２とが積層されており、第１透光性薄膜４１と第２透光性薄膜４２とは一体の第１反射防止膜５１として機能する。また、第２透光領域１２には、第１透光性薄膜４１および第２透光性薄膜４２のうち、下層側の第１透光性薄膜４１のみからなる第２反射防止膜５２が形成されている。本形態では、図６（ｃ）に示すように、第１透光性薄膜４１は、酸化シリコン（ＳｉＯ２）と窒化シリコン（Ｓｉ3Ｎ4）とを交互に積層された多層膜であり、第２透光性薄膜４２は、第１透光性薄膜４１の上に積層された酸化シリコン（ＳｉＯ２）の単層膜である。
【００３４】
このような透光性薄膜は、装飾付き透光部材１の被装飾面１５にスパッタ法により成膜する際、アルゴンガス（放電ガス）などに反応ガスとして窒素ガスを混合すれば窒化シリコンを形成でき、アルゴンガスなどに反応ガスとして酸素ガスを混合すれば酸化シリコンを形成することができ、かかる操作を交互に行なえば、窒化シリコン層と酸化シリコン層との積層膜を形成することができる。また、成膜時間を制御すれば、各層の厚さを制御することができる。
【００３５】
このように構成した装飾付き透光部材１において、第１透光領域１１および第２透光領域１２は、所定の可視域（４００〜７００ｎｍの可視域）において、第１透光領域１１と第２透光領域１２との境界を視認不能とする高レベルの透過率を備えている。具体的には、図６（ａ）、（ｂ）に示すように、第１透光領域１１は、透過率が９９．２％で反射率が０．８％であり、第２透光領域１２は、透過率が９９．５％で反射率が０．５％であり、いずれの透光領域も９９％以上の透過率を備えている。このため、第１透光領域１１と第２透光領域１２との透過光を見た場合、色度差が小さいため境界が視認できず、２つの領域が存在するようには見えない。
【００３６】
これに対して、第１透光領域１１および第２透光領域１２の反射光を見た場合、色度差が大きいため、第１透光領域１１と第２透光領域１２との境界が視認でき、２つの領域の存在が見えることになる。
【００３７】
［実施例２］
図７（ａ）、（ｂ）、（ｃ）は各々、本発明の実施例２に係る装飾付き透光部材１に形成した透光領域の可視域における反射率を示すグラフ、当該装飾付き透光部材の各透光領域から出射される光（透過光および反射光）の色度を示す説明図、および反射防止膜の膜構成を示す説明図である。なお、図７（ａ）は、装飾付き透光部材１の被装飾面１５を垂直方向から斜めに１０°傾いた方向の反射率であり、Ｐ偏光の光の値とＳ偏光の光の値との平均値である。また、図７（ｂ）に示す色度は、ＣＩＥ標準表色系に用いられているＸＹＺ表色系におけるＸ値およびＹ値である。
【００３８】
本例の装飾付き透光部材１は、図１および図３を参照して説明したように、第１透光領域１１に、１層乃至複数層の第１透光性薄膜４１と、１層乃至複数層の第２透光性薄膜４２とが積層されており、第１透光性薄膜４１と第２透光性薄膜４２とは一体の第１反射防止膜５１として機能する。また、第２透光領域１２には、第１透光性薄膜４１および第２透光性薄膜４２のうち、上層側の第２透光性薄膜４２のみからなる第２反射防止膜５２が形成されている。本形態では、図７（ｃ）に示すように、第１透光性薄膜４１および第２透光性薄膜４２はいずれも、酸化シリコン（ＳｉＯ２）と窒化シリコン（Ｓｉ3Ｎ4）とを交互に積層された多層膜である。
【００３９】
このように構成した装飾付き透光部材１において、第１透光領域１１および第２透光領域１２は、所定の可視域（例えば、３５０〜６５０ｎｍの可視域）において、第１透光領域１１と第２透光領域１２との境界を視認不能とする高レベルの透過率を備えている。具体的には、図７（ａ）、（ｂ）に示すように、第１透光領域１１は、透過率が９９．０％で反射率が１．０％であり、第２透光領域１２は、透過率が９８．７％で反射率が１．３％である。このため、第１透光領域１１と第２透光領域１２との透過光を見た場合、色度差が小さいため境界が視認できず、２つの領域が存在するようには見えない。
【００４０】
これに対して、第１透光領域１１および第２透光領域１２の反射光を見た場合、色度差が大きいため、第１透光領域１１と第２透光領域１２との境界が視認でき、２つの領域の存在が見えることになる。
【００４１】
［実施例３］
図８（ａ）、（ｂ）は各々、本発明の実施例３に係る装飾付き透光部材１に形成した透光領域の可視域における反射率を示すグラフ、および当該装飾付き透光部材の各透光領域から出射される光（透過光および反射光）の色度を示す説明図である。なお、図８（ａ）は、装飾付き透光部材１の被装飾面１５を垂直方向から斜めに１０°傾いた方向の反射率であり、Ｐ偏光の光の値とＳ偏光の光の値との平均値である。また、図８（ｂ）に示す色度は、ＣＩＥ標準表色系に用いられているＸＹＺ表色系におけるＸ値およびＹ値である。
【００４２】
本例の装飾付き透光部材１では、図１、図３、図４または図５を参照して説明したように、第１透光領域１１に第１反射防止膜５１が形成され、第２透光領域１２には第２反射防止膜５２が形成されている。
【００４３】
このように構成した装飾付き透光部材１において、第１透光領域１１および第２透光領域１２は、所定の可視域（例えば、４００〜７２０ｎｍの可視域）において、第１透光領域１１と第２透光領域１２との境界を視認不能とする高レベルの透過率を備えている。具体的には、図８（ａ）、（ｂ）に示すように、第１透光領域１１は、透過率が９９．３％で反射率が０．７％であり、第２透光領域１２は、透過率が９９．５％で反射率が０．５％である。このため、第１透光領域１１と第２透光領域１２との透過光を見た場合、色度差が小さいため境界が視認できず、２つの領域が存在するようには見えない。
【００４４】
これに対して、第１透光領域１１および第２透光領域１２の反射光を見た場合、色度差が大きいため、第１透光領域１１と第２透光領域１２との境界が視認でき、２つの領域の存在が見えることになる。
【００４５】
［実施例４］
図９（ａ）、（ｂ）は各々、本発明の実施例４に係る装飾付き透光部材１に形成した透光領域の可視域における反射率を示すグラフ、および当該装飾付き透光部材の各透光領域から出射される光（透過光および反射光）の色度を示す説明図である。なお、図９（ａ）は、装飾付き透光部材１の被装飾面１５を垂直方向から斜めに１０°傾いた方向の反射率であり、Ｐ偏光の光の値とＳ偏光の光の値との平均値である。また、図９（ｂ）に示す色度は、ＣＩＥ標準表色系に用いられているＸＹＺ表色系におけるＸ値およびＹ値である。
【００４６】
本例の装飾付き透光部材１では、図１、図３、図４または図５を参照して説明したように、第１透光領域１１に第１反射防止膜５１が形成され、第２透光領域１２には第２反射防止膜５２が形成されている。
【００４７】
このように構成した装飾付き透光部材１において、第１透光領域１１および第２透光領域１２は、所定の可視域（例えば、４００〜７２０ｎｍの可視域）において、第１透光領域１１と第２透光領域１２との境界を視認不能とする高レベルの透過率を備えている。具体的には、図９（ａ）、（ｂ）に示すように、第１透光領域１１は、透過率が９９．３％で反射率が０．７％であり、第２透光領域１２は、透過率が９９．５％で反射率が０．５％である。このため、第１透光領域１１と第２透光領域１２との透過光を見た場合、色度差が小さいため境界が視認できず、２つの領域が存在するようには見えない。
【００４８】
これに対して、第１透光領域１１および第２透光領域１２の反射光を見た場合、色度差が大きいため、第１透光領域１１と第２透光領域１２との境界が視認でき、２つの領域の存在が見えることになる。
【００４９】
［実施例５］
図１０（ａ）、（ｂ）は各々、本発明の実施例５に係る装飾付き透光部材１に形成した透光領域の可視域における反射率を示すグラフ、および当該装飾付き透光部材の各透光領域から出射される光（透過光および反射光）の色度を示す説明図である。なお、図１０（ａ）は、装飾付き透光部材１の被装飾面１５を垂直方向から斜めに１０°傾いた方向の反射率であり、Ｐ偏光の光の値とＳ偏光の光の値との平均値である。また、図１０（ｂ）に示す色度は、ＣＩＥ標準表色系に用いられているＸＹＺ表色系におけるＸ値およびＹ値である。
【００５０】
本例の装飾付き透光部材１では、図１、図３、図４または図５を参照して説明したように、第１透光領域１１に第１反射防止膜５１が形成され、第２透光領域１２には第２反射防止膜５２が形成されている。
【００５１】
このように構成した装飾付き透光部材１において、第１透光領域１１および第２透光領域１２は、所定の可視域（例えば、４００〜７２０ｎｍの可視域）において、第１透光領域１１と第２透光領域１２との境界を視認不能とする高レベルの透過率を備えている。具体的には、図１０（ａ）、（ｂ）に示すように、第１透光領域１１は、透過率が９９．２％で反射率が０．８％であり、第２透光領域１２は、透過率が９９．５％で反射率が０．５％である。このため、第１透光領域１１と第２透光領域１２との透過光を見た場合、色度差が小さいため境界が視認できず、２つの領域が存在するようには見えない。
【００５２】
これに対して、第１透光領域１１および第２透光領域１２の反射光を見た場合、色度差が大きいため、第１透光領域１１と第２透光領域１２との境界が視認でき、２つの領域の存在が見えることになる。
【００５３】
［実施例６］
図１１（ａ）、（ｂ）、（ｃ）は各々、本発明の実施例６に係る装飾付き透光部材１に形成した透光領域の可視域における反射率を示すグラフ、別の方向からみたときの透光領域の可視域における反射率を示すグラフ、および当該装飾付き透光部材の各透光領域から出射される光（透過光および反射光）の色度を示す説明図である。なお、図１１（ａ）は、装飾付き透光部材１の被装飾面１５を垂直方向から斜めに１０°傾いた方向（第１角度方向）の反射率、図１１（ｂ）は、装飾付き透光部材１の被装飾面１５を垂直方向から斜めに６０°傾いた方向（第２角度方向）の反射率であり、Ｐ偏光の光の値とＳ偏光の光の値との平均値である。また、図１１（ｃ）に示す色度は、ＣＩＥ標準表色系に用いられているＸＹＺ表色系におけるＸ値およびＹ値である。
【００５４】
本例の装飾付き透光部材１では、図１、図３、図４または図５を参照して説明したように、第１透光領域１１に第１反射防止膜５１が形成され、第２透光領域１２には第２反射防止膜５２が形成されている。
【００５５】
このように構成した装飾付き透光部材１において、図１１（ａ）、（ｃ）に示すように、第１透光領域１１および第２透光領域１２は、所定の可視域（例えば、４００〜６５０ｎｍの可視域）において、被装飾面１５に対して第１角度をなす方向（１０°方向）からみたときに透過光と反射光いずれも、第１透光領域１１と第２透光領域１２との色度差が小さいため境界が視認できず、２つの領域が存在するようには見えない。
【００５６】
これに対して、第１透光領域１１および第２透光領域１２は、第１角度と異なる第２角度をなす方向（６０°方向）からみたとき、図１１（ｂ）、（ｃ）に示すように、所定の可視域（４００〜６５０ｎｍの可視域）のうち、特定の波長域（６００〜６５０ｎｍ）の波長域において、第２透光領域１２の反射率が第１透光領域１１の反射率に比して高くなっている。また、第１透光領域１１および第２透光領域１２は、高レベルの透過率を備えている。従って、第１透光領域１１と第２透光領域１２との透過光については色度差が小さいため相変わらず境界が視認できないが、反射光については、第１透光領域１１と第２透光領域１２との色度差が大きいため境界が視認でき、２つの領域の存在が見えることになる。
【００５７】
［実施例７］
図１２（ａ）、（ｂ）、（ｃ）は各々、本発明の実施例７に係る装飾付き透光部材１に形成した透光領域の可視域における反射率を示すグラフ、別の方向からみたときの透光領域の可視域における反射率を示すグラフ、および当該装飾付き透光部材の各透光領域から出射される光（透過光および反射光）の色度を示す説明図である。なお、図１２（ａ）は、装飾付き透光部材１の被装飾面１５を垂直方向から斜めに１０°傾いた方向（第２角度方向）の反射率、図１２（ｂ）は、装飾付き透光部材１の被装飾面１５を垂直方向から斜めに６０°傾いた方向（第１角度方向）の反射率であり、Ｐ偏光の光の値とＳ偏光の光の値との平均値である。また、図１２（ｃ）に示す色度は、ＣＩＥ標準表色系に用いられているＸＹＺ表色系におけるＸ値およびＹ値である。
【００５８】
本例の装飾付き透光部材１では、図１、図３、図４または図５を参照して説明したように、第１透光領域１１に第１反射防止膜５１が形成され、第２透光領域１２には第２反射防止膜５２が形成されている。
【００５９】
このように構成した装飾付き透光部材１において、図１２（ａ）、（ｃ）に示すように、第１透光領域１１および第２透光領域１２は、所定の可視域（例えば、４００〜７３０ｎｍの可視域）において、被装飾面１５に対して第２角度をなす方向（１０°方向）からみたときに第１透光領域１１と第２透光領域１２との境界を視認不能とする高レベルの透過率を備えている。具体的には、図１２（ａ），（ｃ）に示すように、第１透光領域１１は、透過率が９９．５％で反射率が０．５％であり、第２透光領域１２は、透過率が９８．８％で反射率が１．２％である。このため、第２角度をなす方向からみたとき、第１透光領域１１と第２透光領域１２とで反射率が多少、相違していても、第１透光領域１１と第２透光領域１２との透過光を見た場合、色度差が小さいため境界が視認できず、２つの領域が存在するようには見えない。これに対して、第１透光領域１１および第２透光領域１２の反射光を見た場合、色度差が大きいため、第１透光領域１１と第２透光領域１２との境界が視認でき、２つの領域の存在が見えることになる。
【００６０】
また、第１透光領域１１および第２透光領域１２は、第２角度と異なる第１角度をなす方向（６０°方向）からみたとき、図１２（ｂ）、（ｃ）に示すように、所定の可視域（４００〜７３０ｎｍの可視域）の反射率の差が小さくなり，透過光と反射光いずれも第１透光領域１１と第２透光領域１２との色度差が小さいため境界が視認できず、２つの領域が存在するようには見えない。
【００６１】
［実施例８］
図１３（ａ）、（ｂ）は各々、本発明の実施例８に係る装飾付き透光部材１に形成した透光領域の可視域における反射率を示すグラフ、および当該装飾付き透光部材の各透光領域から出射される光（透過光および反射光）の色度を示す説明図である。なお、図１３（ａ）は、装飾付き透光部材１の被装飾面１５を垂直方向から斜めに１０°傾いた方向の反射率であり、Ｐ偏光の光の値とＳ偏光の光の値との平均値である。また、図１３（ｂ）に示す色度は、ＣＩＥ標準表色系に用いられているＸＹＺ表色系におけるＸ値およびＹ値である。
【００６２】
本例の装飾付き透光部材１では、図１および図２を参照して説明したように、第１透光領域１１に第１反射防止膜５１が形成され、第２透光領域１２には反射防止膜５０が形成されておらず、透光性基材１０が露出している。
【００６３】
このように構成した装飾付き透光部材１において、第１透光領域１１および第２透光領域１２は、所定の可視域（例えば、可視域の全域／３８０〜７００ｎｍの帯域）において、第１透光領域１１と第２透光領域１２との境界を視認不能とする高レベルの透過率を備えている。具体的には、図１３（ａ）、（ｂ）に示すように、第１透光領域１１は、透過率が９５．８％で反射率が４．２％であり、第２透光領域１２は、透過率が９５．８％で反射率が４．２％である。このため、第１透光領域１１と第２透光領域１２との透過光を見た場合、色度差が小さいため境界が視認できず、２つの領域が存在するようには見えない。
【００６４】
これに対して、第１透光領域１１および第２透光領域１２の反射光を見た場合、色度差が大きいため、第１透光領域１１と第２透光領域１２との境界が視認でき、２つの領域の存在が見えることになる。
【００６５】
［実施例９］
図１４（ａ）、（ｂ）、（ｃ）は各々、本発明の実施例８に係る装飾付き透光部材１に形成した透光領域の可視域における反射率を示すグラフ、当該透光領域の透過率を示すグラフ、および当該装飾付き透光部材の各透光領域から出射される光（透過光および反射光）の色度を示す説明図である。なお、図１４（ａ）、（ｂ）は、装飾付き透光部材１の被装飾面１５を垂直方向から斜めに１０°傾いた方向の反射率および透過率であり、Ｐ偏光の光の値とＳ偏光の光の値との平均値である。また、図１４（ｃ）に示す色度は、ＣＩＥ標準表色系に用いられているＸＹＺ表色系におけるＸ値およびＹ値である。
【００６６】
本例の装飾付き透光部材１では、図２を参照して説明したように、第１透光領域１１に反射防止膜５０が形成され、第２透光領域１２には反射防止膜５０が形成されておらず、透光性基材１０が露出している。ここで、透光性基材１０は有色基板である。
【００６７】
このように構成した装飾付き透光部材１において、図１４（ｂ）、（ｃ）に示すように、第１透光領域１１と第２透光領域１２との透過光を見た場合、色度差が小さいため境界が視認できず、２つの領域が存在するようには見えない。
【００６８】
これに対して、図１４（ａ）、（ｃ）に示すように、第１透光領域１１および第２透光領域１２の反射光を見た場合、色度差が大きいため、第１透光領域１１と第２透光領域１２との境界が視認でき、２つの領域の存在が見えることになる。
【００６９】
［他の実施の形態］
上記の実施形態では、複数のシリコン系化合物層により反射防止膜を形成したが、１層のシリコン系化合物層のみで反射防止膜を形成してもよい。また、上記形態では、反応性スパッタ法で反射防止膜を形成したが、蒸着法、あるいは蒸着法と反応性スパッタ法とを組み合わせて反射防止膜を形成してもよい。さらに、減圧ＣＶＤ法やプラズマＣＶＤ法により反射防止膜を形成してもよい。また、反射防止膜を形成するにあたっては、酸化チタンや酸化アルミニウムなど、シリコン化合物以外の透光性薄膜を用いてもよい。
【図面の簡単な説明】
【００７０】
【図１】（ａ）、（ｂ）、（ｃ）は各々、本発明を適用した装飾付き透光部材の側面図、およびその被装飾面の構成を示す平面図である。
【図２】本発明の第１形態に係る装飾付き透光部材の第１透光領域と第２透光領域の構成、およびその製造方法を示す説明図である。
【図３】本発明の第２形態に係る装飾付き透光部材の第１透光領域と第２透光領域の構成、およびその製造方法を示す説明図である。
【図４】本発明の第３形態に係る装飾付き透光部材の第１透光領域と第２透光領域の構成、およびその製造方法を示す説明図である。
【図５】本発明の第４形態に係る装飾付き透光部材の第１透光領域と第２透光領域の構成、およびその製造方法を示す説明図である。
【図６】（ａ）、（ｂ）、（ｃ）は各々、本発明の実施例１に係る装飾付き透光部材に形成した透光領域の可視域における反射率を示すグラフ、当該装飾付き透光部材の各透光領域から出射される光（透過光および反射光）の色度を示す説明図、および反射防止膜の膜構成を示す説明図である。
【図７】（ａ）、（ｂ）、（ｃ）は各々、本発明の実施例２に係る装飾付き透光部材に形成した透光領域の可視域における反射率を示すグラフ、当該装飾付き透光部材の各透光領域から出射される光（透過光および反射光）の色度を示す説明図、および反射防止膜の膜構成を示す説明図である。
【図８】（ａ）、（ｂ）は各々、本発明の実施例３に係る装飾付き透光部材に形成した透光領域の可視域における反射率を示すグラフ、および当該装飾付き透光部材の各透光領域から出射される光（透過光および反射光）の色度を示す説明図である。
【図９】（ａ）、（ｂ）は各々、本発明の実施例４に係る装飾付き透光部材に形成した透光領域の可視域における反射率を示すグラフ、および当該装飾付き透光部材の各透光領域から出射される光（透過光および反射光）の色度を示す説明図である。
【図１０】（ａ）、（ｂ）は各々、本発明の実施例５に係る装飾付き透光部材に形成した透光領域の可視域における反射率を示すグラフ、および当該装飾付き透光部材の各透光領域から出射される光（透過光および反射光）の色度を示す説明図である。
【図１１】（ａ）、（ｂ）、（ｃ）は各々、本発明の実施例６に係る装飾付き透光部材に形成した透光領域の可視域における反射率を示すグラフ、別の方向からみたときの透光領域の可視域における反射率を示すグラフ、および当該装飾付き透光部材の各透光領域から出射される光（透過光および反射光）の色度を示す説明図である。
【図１２】（ａ）、（ｂ）、（ｃ）は各々、本発明の実施例７に係る装飾付き透光部材に形成した透光領域の可視域における反射率を示すグラフ、別の方向からみたときの透光領域の可視域における反射率を示すグラフ、および当該装飾付き透光部材の各透光領域から出射される光（透過光および反射光）の色度を示す説明図である。
【図１３】（ａ）、（ｂ）は各々、本発明の実施例８に係る装飾付き透光部材に形成した透光領域の可視域における反射率を示すグラフ、および当該装飾付き透光部材の各透光領域から出射される光（透過光および反射光）の色度を示す説明図である。
【図１４】（ａ）、（ｂ）、（ｃ）は各々、本発明の実施例８に係る装飾付き透光部材に形成した透光領域の可視域における反射率を示すグラフ、当該透光領域の透過率を示すグラフ、および当該装飾付き透光部材の各透光領域から出射される光（透過光および反射光）の色度を示す説明図である。
【符号の説明】
【００７１】
１・・装飾付き透光部材
１０・・透光性基材
１１・・第１透光領域
１２・・第２透光領域
１５・・被装飾面
４０・・透光性薄膜
４１・・第１透光性薄膜
４２・・第２透光性薄膜
５０・・反射防止膜
５１・・第１反射防止膜
５２・・第２反射防止膜
【図１】
2009160062.tif 000003
【図２】
2009160062.tif 000004
【図３】
2009160062.tif 000005
【図４】
2009160062.tif 000006
【図５】
2009160062.tif 000007
【図６】
2009160062.tif 000008
【図７】
2009160062.tif 000009
【図８】
2009160062.tif 000010
【図９】
2009160062.tif 000011
【図１０】
2009160062.tif 000012
【図１１】
2009160062.tif 000013
【図１２】
2009160062.tif 000014
【図１３】
2009160062.tif 000015
【図１４】
2009160062.tif 000016